(57)【特許請求の範囲】
【請求項１】
ａ）不飽和Ｃ３〜Ｃ５カルボン酸  ３５〜１００質量％
ｂ）非イオン性モノマー ０〜６５質量％および
ｃ）少なくとも２官能基性であるモノマーを最低ひとつ  ａ）およびｂ）の総量あたり０.３〜１モル％
から成り、架橋し水中で膨潤した添加ポリマーを分散させて含有するＷ／Ｏ型エマルジョンの製造方法において、レドックス開始剤系を用いた後処理により残留モノマー含量を減少させ、Ｗ／Ｏ型エマルジョンの後処理を
ａ）ポリマーを製造するために使用する総モノマー量あたり
ａ１）式：
Ｒ１ＯＯＨ
[式中、Ｒ１は水素、Ｃ１〜Ｃ８アルキルまたはＣ６〜Ｃ１２アリール基である]の酸化剤および／または
ａ２）水性媒体中で過酸化水素を放出する化合物
を０.００１〜５質量％、および
ｂ）ポリマーを製造するために使用する総モノマー量あたり
ｂ1）式：
【化１】
0004445636.tif 000007
[式中、それぞれ独立して、
Ｒ２は、水素または官能基を有していてもよくかつ／またはオレフィン系不飽和であってよいＣ１〜Ｃ１２アルキル基であり、
Ｒ３は、水素、ＯＨ、または官能基を有していてもよくかつ／またはオレフィン系不飽和であってよいＣ１〜Ｃ１２アルキル基であり、
Ｒ２とＲ３は環構造を形成していてもよく、該環構造はヘテロ原子および／または官能基を有してよくかつ／またはオレフィン系不飽和であってよい]のα−ヒドロキシカルボニル化合物および／または
ｂ2）水性媒体中でこのようなα−ヒドロキシカルボニル化合物を放出する化合物
を０.００５〜５質量％、および
ｃ）複数の原子価で存在することのできる、触媒量の多価金属イオン
を含むレドックス開始剤系を添加して実施することを特徴とする、Ｗ／Ｏ型エマルジョンの製造方法。
【請求項２】
油相がひとつまたはそれ以上の脂肪酸エステルから成る、請求項１記載の方法。
【請求項３】
油相がトリグリセリドから成る、請求項２記載の方法。
【請求項４】
不飽和Ｃ３〜Ｃ５カルボン酸を５〜８０％の範囲まで中和する、請求項１記載の方法。
【請求項５】
Ｗ／Ｏ型エマルジョンが乳化剤を０.２５〜１０質量％含有する、請求項１記載の方法。
【請求項６】
酸化剤が無機化合物である、請求項１記載の方法。
【請求項７】
酸化剤が過酸化水素である、請求項１記載の方法。
【請求項８】
Ｒ２がヒドロキシカルボキシメチル基である、請求項１記載の方法。
【請求項９】
酸化剤ａ）を最初に導入しかつ還元剤ｂ）を後処理の間に導入する、請求項１記載の方法。
【請求項１０】
金属イオンを、前記酸化剤および前記還元剤に先立って、後処理中のＷ／Ｏ型エマルジョンポリマーへ添加する、請求項１記載の方法。
【請求項１１】
多価金属イオンとして鉄イオンを使用する、請求項１記載の方法。
【請求項１２】
後処理中のＷ／Ｏ型エマルジョンの温度が３０〜１３０℃である、請求項１記載の方法。
【請求項１３】
後処理を、超気圧、常圧（１ｂａｒ絶対）、または減圧下で実施する、請求項１記載の方法。
【請求項１４】
後処理中の該エマルジョンのｐＨが９以下である、請求項１記載の方法。
【請求項１５】
請求項１記載の方法で製造したＷ／Ｏ型エマルジョン。
【請求項１６】
Ｗ／Ｏ型エマルジョンあたり３３０ｐｐｍを下回る残留モノマー含量を有する、請求項１５記載のＷ／Ｏ型エマルジョン。
【発明の詳細な説明】
【０００１】
【発明の属する技術分野】
本発明は、特殊なレドックス開始剤系を用いた後処理により残留モノマー量を減少させることから成る、架橋した水膨潤性添加ポリマーを分散させて含有するＷ／Ｏ型エマルジョンの製造方法に関する。
【０００２】
【従来の技術】
架橋したアクリル酸ポリマーは、捺染や化粧品および医薬製剤中で増粘剤として使用される。これらのポリマーは、Ｗ／Ｏ型エマルジョン中でのフリーラジカル重合または共重合により製造できる。水性製剤へ組み込むことにより、この種のエマルジョンは転相し、製剤の増粘を誘起する。
【０００３】
ＥＰ３８３０５７には、水／パラフィンエマルジョン中で製造したアクリル酸とニトリルコモノマーとの架橋コポリマーが記載されている。記載されるエマルジョンは捺染に使用される。
【０００４】
ＤＥ３５２２４１９には、一段階で実施される、アクリル酸によるアクリルアミドの転相エマルジョン重合が記載されている。
【０００５】
Ｗ／Ｏ型エマルジョン中で水溶性または水膨潤性ポリマーを製造する方法はＥＰ１２６５２８で請求されており、該方法は、アルカノールを含む特殊分散系を添加しながら乳化剤の存在下に水溶性モノマーを重合させることから成る。
【０００６】
Ｗ／Ｏ型エマルジョン中の架橋性アクリル酸ポリマーの水吸収剤としての使用もまた、ＥＰ２９７１８４に記載されている。
【０００７】
フリーラジカル重合または共重合による製造後に、Ｗ／Ｏ型エマルジョンポリマーは、ポリマー固形分１５〜５０質量％の他に、不所望の重合しなかった遊離モノマー分（残留モノマー）を有する。この原因は、主要なフリーラジカル重合で使用されるモノマーの不完全な重合にあり、ここで主要なフリーラジカル重合は、通常モノマー変換率が９５質量％まで、有利には９８〜９９.８質量％までで実施される。主として毒物学上の理由から、市場では、加工特性および性能特性を維持した、残留モノマー含量の少ないポリマーが必要とされる。
【０００８】
水性ポリマー分散液中の残留モノマーを減少させる方法はよく知られている。不活性ガスまたはスチームを使用したストリッピングのような非化学的な方法に加え、たとえばＥＰ−Ｂ０２８３４８、ＥＰ−Ｂ５６３７２６、ＥＰ−Ａ７６４６９９、およびＵＳ−Ａ４５２９７５３に記載されるように、様々な化学的方法を水性ポリマー分散液中の残留モノマー含量を低下させるために適用できる。
【０００９】
ＷＯ９５／３３７７５によれば、水性ポリマー分散液を、含有される還元剤が亜硫酸水素アニオンおよび３〜８個の炭素原子から成るケトンの付加物、および／または該付加物の共役酸から成るレドックス系を使用して後処理できる。後処理は、水性媒体中に溶解できる金属化合物の存在下に実施する。
【００１０】
残留モノマー含量を低下させるために、ＥＰ−Ａ７６７１８０では、水に溶解しないかまたはほとんど溶解しない有機ヒドロペルオキシド、特にビスルファイトと炭素原子４〜６個の炭素鎖を有するアルデヒドの付加物から成るレドックス開始剤系を推奨している。
【００１１】
ＤＥ１９８４０５８６には、水性ポリマー分散液中の残留モノマーを減少させるための、アルデヒド含有レドックス系と組み合わせた酸化剤の使用が記載されている。
【００１２】
ＤＥ１９７４１１８７においては、酸化剤および有機α−ヒドロキシカルボン酸から成る系を、残留モノマーの化学的除去のために使用する。
【００１３】
全ての方法は、水性ポリマー分散液の処理に関する。アクリル酸から成るＷ／Ｏ型エマルジョンポリマーのＷ／Ｏ型エマルジョン中の残留モノマーを減少させるための方法は記載されていない。これらのＷ／Ｏ型エマルジョンにおいて、ポリマーは、油相中に乳化している独立した水滴の内部に存在する。これは、連続した水相を有する系中で観察される、処理困難なゲル相の形成を防止する。
【００１４】
【発明が解決しようとする課題】
本発明の課題は、架橋した水中膨潤性ポリマーから成るＷ／Ｏ型エマルジョン中の残留モノマー量を減少させるための新規かつ効果的方法を提供することである。このような方法において、Ｗ／Ｏ型エマルジョンの性能特性、特に増粘効果は影響されずに残るべきである。さらに、残留モノマー量の減少は工業的利用が容易でなくてはならない。
【００１５】
【課題を解決するための手段】
前記課題は本発明の方法により解決され、該方法は、Ｗ／Ｏ型エマルジョンにレドックス開始剤系を添加して後処理することにより、架橋し水中で膨潤した添加ポリマーを含有するＷ／Ｏ型エマルジョン中の残留モノマー含量を減少させることを特徴とする。
【００１６】
有利な方法は、後処理を実質的に、
ａ）ポリマーを製造するために使用する総モノマー量あたり
ａ１）式：
Ｒ1ＯＯＨ
[式中、Ｒ1は水素、Ｃ1〜Ｃ8アルキルまたはＣ6〜Ｃ12アリール基である]の酸化剤および／または
ａ２）水性媒体中で過酸化水素を放出する化合物
を０.００１〜５質量％、および
ｂ）ポリマーを製造するために使用する総モノマー量あたり
ｂ1）式：
【００１７】
【化２】
0004445636.tif 000002
【００１８】
[式中、それぞれ独立して、
Ｒ2は、水素または官能基を有していてもよくかつ／またはオレフィン系不飽和であってよいＣ1〜Ｃ12アルキル基であり、
Ｒ3は、水素、ＯＨ、または官能基を有していてもよくかつ／またはオレフィン系不飽和であってよいＣ1〜Ｃ12アルキル基であり、
Ｒ2とＲ3は環構造を形成していてもよく、該環構造は複素原子および／または官能基を有してよくかつ／またはオレフィン系不飽和であってよい]のα−ヒドロキシカルボニル化合物および／または
ｂ2）水性媒体中でこのようなα−ヒドロキシカルボニル化合物を放出する化合物
を０.００５〜５質量％、および
ｃ）複数の原子価で存在することのできる、触媒量の多価金属イオン
から成るレドックス開始剤系を添加して実施することから成る。
【００１９】
レドックス開始剤系の酸化剤はフリーラジカルを形成することができるべきである。レドックス系で使用される酸化剤は有利には過酸化物であり、さらにカリウムペルオキシド、ナトリウムペルオキシド、ナトリウムペルボーレートのような無機化合物、および水性媒体中で過酸化水素を形成するその他の前駆物質も含まれる。たとえば、アンモニウム、カリウムまたはナトリウムペルスルフェート、ペルオキソジ硫酸およびその塩、アンモニウム、カリウムまたはナトリウムペルホスフェートまたはジペルホスフェート、カリウムペルマンガネート、およびその他の過酸塩を使用することも可能である。原則として好適なのは、tert−ブチルヒドロペルオキシドおよびクメンヒドロペルオキシドのような有機ヒドロペルオキシドでもある。しかし、異なる酸化剤の混合物を使用することも可能である。
【００２０】
添加される酸化剤の量は、総モノマー量あたり通常０.００１〜５、有利に０.００２〜３、さらに有利に０.００３〜２、特に有利に０.０１〜１および非常に有利に０.０２〜０.８質量％の範囲である。
【００２１】
レドックス開始剤系で使用される還元剤は、通常汎用されるいかなる還元剤であってもよい。
【００２２】
特に好適な還元剤は、脂肪族α−ヒドロキシカルボン酸および水溶液中でこのようなα−ヒドロキシカルボン酸を放出する前駆物質である。α−ヒドロキシカルボン酸の例には、有利に２〜８個の炭素原子を有する脂肪族ヒドロキシカルボン酸、たとえばグリコール酸（ヒドロキシ酢酸）、グリコキシル酸水和物（ジヒドロキシ酢酸）、乳酸（２−ヒドロキシプロピオン酸）、グリセリン酸（２,３−ジヒドロキシプロピオン酸）、リンゴ酸（２−ヒドロキシコハク酸）またはタルタロン酸（２−ヒ-ドロキシマロン酸）がある。酒石酸の使用が有利である。
【００２３】
しかし、還元剤として好適なのは、脂肪族α−ヒドロキシカルボニル化合物、たとえば脂肪族α−ヒドロキシアルデヒドおよび／または脂肪族α−ヒドロキシケトン、それらの異性体、および／または官能基で置換し、かつ／または不飽和オレフィンである化合物およびそれらの混合物であり、水溶液中でこれらのα−ヒドロキシカルボニル化合物を放出する前駆物質も含まれる。α−ヒドロキシカルボニル化合物の例には、グリコールアルデヒドおよび／またはその２量体、２,５−ジヒドロキシ−１,４−ジオキサン、フェニルグリコールアルデヒド、２−ヒドロキシ−３−フェニルプロピオンアルデヒド、グリセルアルデヒドおよびその高級同族化合物、たとえばアルドテトロース、アルドペントースおよびアルドヘキソース、およびα−ヒドロキシアセトン、α,α’−ジヒドロキシアセトン、１−ヒドロキシ−２−ブタノン、１−ヒドロキシ−２−ペンタノン、１−ヒドロキシ−２−ヘキサノン、２−ヒドロキシ−２−メチル−３−ブタノン（アセトイン）、４−ヒドロキシヘプト−２−エン−５−オン、２−ヒドロキシ−３−ペンタノン、３−ヒドロキシ−２−ペンタノン、３−ヒドロキシ−４−ヘプタノン、４−ヒドロキシ−３−ヘプタノン、４−ヒドロキシ２,２−ジメチル−３−ペンタノン、３−ヒドロキシ−２,２−ジメチル−４−ペンタノン、２−ヒドロキシ−１−フェニル−１−プロパノン、１−ヒドロキシ−１−フェニル−２−プロパノン、１−ヒドロキシ−１−フェニル−２−ブタノン、２−ヒドロキシ−１−フェニル−１−ブタノン、２−ヒドロキシ−１,２−ジフェニルエタノン（ベンゾイン）、２−ヒドロキシ−１−フェニル−１,４−ペンタンジオン、１−ヒドロキシ−１−フェニル−２,４−ペンタンジオン、および環式α−ヒドロキシケトン、たとえば２−ヒドロキシシクロヘキサノンおよび２−ヒドロキシシクロペンタノンがある。α−ヒドロキシアセトン、α,α’−ジヒドロキシアセトン、１−ヒドロキシ−２−ブタノン、１−ヒドロキシ−２−ペンタノン、グルタロイン、アジポインおよび／または２−ヒドロキシ−２−メチル−３−ブタノン（アセトイン）の使用が有利であるが、α−ヒドロキシアセトンおよび／またはα,α’−ジヒドロキシアセトンが特に有利である。
【００２４】
添加される還元剤の量は、総モノマー量あたり慣例的に０.００５〜５、有利に０.０１〜３、さらに有利に０.０３〜２、特に有利に０.０５〜１、および非常に有利に０.０２〜０.８質量％の範囲内である。より多量の還元剤を添加することは可能であるが、それは経済的見地からすると、一般的に賢明でない。
【００２５】
後処理に有利な金属化合物は、慣例上、Ｗ／Ｏ型エマルジョンおよびその金属成分の水性媒体中に完全に溶解し、さらに複数の原子価で存在できる。溶解した金属イオンは触媒効果を有し、実際に活性の酸化剤および還元剤間の電子移動反応を助成する。好適な溶解金属イオンは、主として鉄、銅、マンガン、バナジウム、ニッケル、コバルト、チタン、セリウムまたはクロムイオンである。異種で相溶性の金属原子の混合物、たとえば系Ｆｅ2／3+／ＶＳＯ4-を使用することも、もちろん可能である。有利には鉄イオンを使用する。
【００２６】
溶解金属イオンを、総モノマー量あたり触媒量、通常１〜１０００、有利に５〜５００および特に有利に１０〜１００ｐｐｍの範囲で使用する。
【００２７】
Ｗ／Ｏ型エマルジョンポリマーの後処理のために、約３０〜１３０、有利に４０〜９０および特に有利に４０〜８０℃に加熱し、本発明で使用する開始剤系の成分を、漸次的に撹拌しながら有利に常圧下に、もしくは１ｂａｒを上回るまたは下回る圧力下に、適切量で計量添加し、その際計量添加は同時にまたは連続的に実施し、後者の場合には酸化剤を最初に添加するのが有利である。特に有利な方法においては、酸化剤と還元剤とを２つの別個の供給流路を介して同時に計量添加する。この場合、開始剤成分は、たとえば反応装置の上部、下部または側部から添加してよい。しかし、有利には、開始剤系は下部から計量添加する。開始剤の計量添加に最適な継続時間はモノマー組成物、反応混合物の大きさ、および反応装置の構造に依存するので、複数回の実験により該継続時間を決定するのが適切である。同時に、目的に応じて、開始剤添加の継続時間を数秒から数時間にまで延長することができる。触媒量で使用する金属化合物を特に有利に、酸化剤および還元剤の添加に先立って、Ｗ／Ｏ型エマルジョンへ添加する。後処理中の金属イオンの十分な濃度を保証するために、錯化剤、たとえばエチレンジアミンテトラ酢酸、ニトリロ酢酸およびジエチレントリアミンペンタ酢酸、および／またはそれら各々のナトリウム塩を添加すること、および／または安定な金属イオン錯体、たとえば鉄（ＩＩＩ）／ナトリウムエチレンジアミンテトラアセテートを使用することは特に有利である。
【００２８】
後処理中のエマルジョンのｐＨは、有利に９以下である。
【００２９】
本発明はまた、本発明の方法で製造したＷ／Ｏ型エマルジョンに関し、特に総Ｗ／Ｏ型エマルジョンあたり残留モノマー含量が３００ｐｐｍを下回るか、有利に２００ｐｐｍを下回わるＷ／Ｏ型エマルジョンに関する。
【００３０】
本発明で有利に使用するＷ／Ｏ型エマルジョンポリマーは
ａ）イオン性モノマー  ３５〜１００質量％
ｂ）非イオン性モノマー  ０〜６５質量％
ｃ）少なくとも２官能基性であるモノマーを最低ひとつ  ａ）およびｂ）の総量あたり０.３〜１モル％
を含有する。
【００３１】
本発明の減少方法は、アクリル酸から成りかつ製造されたＷ／Ｏ型エマルジョン中でのフリーラジカル重合により、ポリマー中の残留モノマー量を減少させるのに特に好適である。
【００３２】
Ｗ／Ｏ型エマルジョンの有利な使用目的は、皮膚または毛髪用の化粧品製剤である。
【００３３】
本発明に記載されるＷ／Ｏ型ポリマーエマルジョンは、転相エマルジョン重合により製造される。初めの工程において水性モノマー溶液を、これらの系に典型的なＷ／Ｏ型乳化剤を使用して油相中で乳化する。フリーラジカル開始剤により重合を開始する。ポリマーは増粘剤としての機能を意図するので、化学的に架橋した形を有する必要がある。架橋剤をモノマー溶液へ有利に添加する。
【００３４】
使用するモノマーは有利に不飽和Ｃ3〜Ｃ5−カルボン酸、たとえばアクリル酸、メタクリル酸、マレイン酸（無水物）、フマル酸（無水物）、イタコン酸またはそれらの混合物である。これらは単独重合または非イオン性モノマーとの共重合であってよい。好適なこのようなモノマーは、イオン性モノマーに加えて水溶性の不飽和化合物であり；たとえばアクリルアミド、メタクリルアミド、ビニルピロリドン、ビニルイミダゾール、ビニルカプロラクタム、カルボン酸のヒドロキシアルキルエステル、たとえばヒドロキシエチルアクリル酸である。全モノマー混合物中のイオン性モノマー部分は３５〜１００％、有利に５０〜１００％である。アクリル酸が９０％を上回るのが特に有利である。
【００３５】
イオン性モノマーを５〜８０％、有利に１０〜５０％の範囲まで中和する。中和は原則的に、化粧品の要求に合致するあらゆる塩基を使用して実施することができ、たとえばトリエタノールアミン、ＮａＯＨまたはテトラヒドロキシプロピルエチレンジアミンを使用するのが有利である。塩基の混合物もまた好適である。
【００３６】
重合前の水溶液中のモノマー濃度は１０〜６０％である。
【００３７】
ポリマーの架橋は、モノマーと少なくとも二不飽和の水溶性または油溶性化合物との共重合により行う。好適なこのような化合物には、メチレンビスアクリルアミド、ジビニルピロリドン、アリル（メタ）アクリレート、トリアリルアミン、エチレングリコールジアクリレート（５０ＥＯまで）、２価またはそれ以上の多価アルコールを用いた（メタ）アクリルエステル、たとえばトリメチロールプロパンまたはペンタトリエリスリトールテトラアクリレートがあり；この場合、アルコール官能基はＥＯ基を５０まで有してよく、それぞれ異なるエトキシル化度を有していてよい。これらの架橋剤は、個々にまたは混合物として０.３〜１モル％の割合で存在する。水溶性架橋剤が有利である。
【００３８】
使用できる油状成分は、室温で液体の全ての油分であり、たとえばオレイルアルコールのような高級アルコール、脂肪酸エステル、天然油分、たとえばひまわり油、オリーブオイル、アボガドオイルまたはココナッツ油、ろうエステル、たとえばホホバオイル、ラノリン誘導体、シリコーン油および６個以上の炭素原子を有する脂肪族ヒドロカルボン、たとえば液体パラフィンまたはシクロヘキサンを例に挙げられる。
【００３９】
油相は、液体パラフィンあるいはひとつまたはそれ以上の脂肪酸エステルを有利に含有する。後者の成分は化粧品製剤に有益な効果（外観、皮膚感覚）を有する。このような成分の例には、脂肪酸イソプロピルエステル、たとえばイソプロピルパルミテート、イソプロピルミリステートまたは脂肪酸のポリグリセリド、特にカプリル酸および／またはカプリン酸を少なくとも５０％含有した脂肪酸混合物（Huels 社製Miglyol 812）がある。有利なのは、実質的にモノグリセロール、ジグリセロール、トリグリセロールおよびテトラグリセロール、特にジグリセロールおよびトリグリセロールを含有するポリグリセロール混合物を基本とするポリグリセロール脂肪酸エステルである。該油状成分の混合物を使用することも当然可能である。
【００４０】
総エマルジョンを占める油相部分の割合は１５〜７０％、有利に２０〜３５％である。
【００４１】
有機相中で水相を分散させるために、この目的に慣用されるＷ／Ｏ型乳化剤を使用する。使用する乳化剤のＨＬＢは４〜８の間である[ＨＬＢ＝hydrophilic/lipophilic balance（親水親油バランス）, W. C. Giffin, J. Soc. Cosmet. Chem. 1, 311 (1950)]。このような乳化剤の例には、ソルビタンモノオーレート、ソルビタンモノステアレート、グリセリルモノステアレート、ヒドロキシ脂肪酸−ポリエステルおよびポリオキシエチレンのブロック共重合体がある。それらは単独または総エマルジョンあたり０.２５〜１０％、有利に０.５〜５％の総濃度で組み合わせて使用できる。
【００４２】
加えて、ＨＬＢが８を上回る乳化剤を総エマルジョンあたり０.２５〜７％濃度でエマルジョンへ添加できる。このような乳化剤の例には、エトキシル化Ｃ6〜Ｃ12ノニルフェノールまたはＣ12〜Ｃ18高級アルコールがあり；エトキシル化度は５〜２０モル％である。
【００４３】
油相中における水相の乳化はいかなる特殊な装置も必要としない；むしろ、水性モノマー相は、たとえば固定撹拌子を使用して撹拌することにより、標準的な重合装置中で乳化できる。容器の構造に依存して、回転速度は３０〜４００ｒｐｍである。
【００４４】
使用できる開始剤は、水溶性および／または油溶性フリーラジカル開始剤、たとえばアルカリ金属またはアンモニウムペルオキソジスルフェート、過酸化水素、有機ペルオキシド、レドックスパートナー含有物または不含物およびアゾ開始剤である。異なる分解温度を有する開始剤を、同時にまたは連続して使用することも可能である。使用する開始剤量はモノマー混合物あたり０.０５〜０.５％、有利に０.０５〜０.３％である。
【００４５】
重合を実施する温度は２０〜１５０℃の間であり；この温度を一定に保持または不連続な方法で変化させてもよい（たとえば温度の上昇により変換度を増加させるため）。重合後、油中水型エマルジョンが収得され、これは１０〜４０％、有利に１５〜３５％の固形分含量を有する。固形分含量を増加させるために、エマルジョンを蒸留により部分的または全体に脱水してよい。
【００４６】
本発明の架橋ポリマーのＷ／Ｏ型エマルジョンは増粘剤として、有利に化粧品または医薬品適用に使用される。ポリマーを分離体としてではなく、代わりにＷ／Ｏ型エマルジョンの形で直接使用する。典型的な使用濃度は、活性物質（ポリマー）０.１〜０.８％、有利に０.２〜０.５％である。Ｗ／Ｏ型エマルジョンの増粘作用は、Ｗ／Ｏ型エマルジョンの化粧品Ｏ／Ｗ型エマルジョンとの混合直後に生じ、最適な効果を獲得するための転相剤を必要としない。たとえ純粋な水性系であっても増粘できる。収得されるのはゲルクリームである。
【００４７】
本発明において、残留モノマー量を減少させるためのＷ／Ｏ型エマルジョンポリマーの後処理は、フリーラジカル溶液重合反応した総モノマー量が少なくとも９５％、有利に少なくとも９８％、特に有利に少なくとも９９.９％までになった後で実施する。主重合反応中の条件と後処理中の条件とは一般的に異なる。後処理の場合、残留モノマー減少の目的のために、通常、主重合反応と比較して開始系を顕著に増加させる。主重合反応において開始系をより多く使用すると、増粘効果が著しく減弱する。さらに、空時反応率の意味でも、主重合反応から開始系を完備することは無効かつ不経済である。よって、通常、Ｗ／Ｏ型エマルジョンポリマーを製造する際、主重合反応および後処理で必要とされる開始剤は異なる。
【００４８】
一般的なフリーラジカル添加重合の方法と同様に、本発明の方法も、通常、不活性ガス（たとえばＮ2、Ａｒ）下に実施する。
【００４９】
後処理したＷ／Ｏ型エマルジョンポリマーを、不活性ガスおよび／またはスチームでストリッピングすることも当然可能である。
【００５０】
本発明で使用されるフリーラジカルレドックス開始剤系は、比較的短時間の間に残留モノマー量の効率的な減少を可能にする。さらに重要な点は、本発明で請求している還元剤が、有利に、通常保存剤としてＷ／Ｏ型エマルジョンポリマーへ添加される殺菌剤を還元しないことであり、この点から、過度の適用がＷ／Ｏ型エマルジョンポリマーの質を低下させることはない。
【００５１】
例１
Ｗ／Ｏ型エマルジョンポリマーの製造
固定撹拌子、温度計、窒素供給口および窒素排出口を備えた２ｌの重合容器に、以下のエマルジョンモノマーを装入する。重合性混合物を、開始剤を使用して、窒素スチーム下に３０分かけて乳化する。その後、重合を実施するために、温度を４５℃に上げる。重合反応中、温度は７０℃まで上昇する。従って、温度を２時間８０℃に保持する。
【００５２】
【表１】
0004445636.tif 000003
【００５３】
１）カプリル／カプリン．トリグリセリド（Huels AG）
２）ソルビタンモノオーレート
３）ヒドロキシステアリン酸縮合物とポリエチレングリコールとのＡＢＡブロック共重合体（ＩＣＩ）
４）２,２’−アゾビス（２−メチルブチロニトリル）（Ｗａｋｏ）
５）ペンタナトリウムジエチレントリアミンペンタアセテート
バリウムスルフェートによる上清溶液中のポリマー沈殿後に、Ｗ／Ｏ型エマルジョンポリマーのアクリル酸含量をＨＰＬＣにより測定した。
【００５４】
Ｗ／Ｏ型エマルジョンの形の活性物質５質量％が、転相剤としてのクレモフォアＡ２５（Cremophor A25）１％の添加により水中で均質化しているゲルクリーム配合物に基づいて、増粘作用を評価した。このようにして製造したゲルクリームの粘度をハッケ（Haake）の手動粘度計を使用して測定した。
【００５５】
前記のようにして製造したＷ／Ｏ型エマルジョンポリマーは、Ｗ／Ｏ型エマルジョンあたりアクリル酸５７０ｐｐｍを含有した。Ｗ／Ｏ型エマルジョンポリマーを使用して製造したゲルクリームは２１Ｐａ*ｓの粘度を有した。
【００５６】
例２
Ｗ／Ｏ型エマルジョンポリマーの製造
例１と同様にして、以下の成分からＷ／Ｏ型エマルジョンポリマーを製造した。
【００５７】
Ｗ／Ｏ型エマルジョンポリマーは、Ｗ／Ｏ型エマルジョンあたりアクリル酸７５０ｐｐｍを含有した。Ｗ／Ｏ型エマルジョンポリマーを使用して製造したゲルクリームは２７Ｐａ*ｓの粘度を有した。
【００５８】
【表２】
0004445636.tif 000004
【００５９】
例３〜１１
それぞれの場合において、残留モノマー含量を減少させるために、実施例１のＷ／Ｏ型エマルジョンポリマー１００ｇに流路１からの供給物（表１）を添加した。続いて、記載の温度で、流路２からの供給物を記載の供給時間をかけて計量添加した。
【００６０】
後処理したポリマーのアクリル酸含量およびこのポリマーを使用して製造したゲルクリームの粘度を測定した。
【００６１】
【表３】
0004445636.tif 000005
【００６２】
ａ）３％濃度の水溶液
ｂ）１％濃度の水溶液
ｃ）１０％濃度の水溶液
ｄ）tert−ブチルヒドロキシペルオキシドの１０％水溶液
ｅ）５％濃度の水溶液
例１４〜１５
それぞれの場合において、残留モノマー含量を減少させるために、実施例２のＷ／Ｏ型エマルジョンポリマー１００ｇに流路１からの供給物（表１）を添加した。続いて、記載の温度で、流路２からの供給物を記載の供給時間をかけて計量添加した。
【００６３】
後処理したポリマーのアクリル酸含量およびこのポリマーを使用して製造したゲルクリームの粘度を測定した。
【００６４】
【表４】
0004445636.tif 000006